СПОСОБ ОБРАБОТКИ ШЛАКА

1. Способ мокрого измельчения шлака, в котором больше, чем 100 кВтч энергии измельчения вводят на метрическую тонну шлака и массовое соотношение шлака к воде составляет 0.05-4:1 и к материалу, измельченному до или во время мокрого измельчения, добавляют от 0.005 до 2 мас. %, в пересчете на шлак, вспомогательного вещества измельчения, которое включает, по меньшей мере, одно соединение, выбранное из группы, включающей поликарбоксилатный простой эфир, фосфатированный продукт поликонденсации, лигносульфонат, сульфонат меламин-формальдегида, сульфонат нафталин-формальдегида, моногликоли, дигликоли, тригликоли и полигликоли, полиспирты, алканоламин, аминокислоты, сахар, мелассу и ускорители отверждения на основе гидрата силиката кальция.
2. Способ по п. 1, в котором шлак представляет собой доменный шлак.
3. Способ по п. 1 или 2, в котором применяют измельчающую среду при мокром измельчении, с массовым соотношением шлака к измельчающей среде, которое составляет 1-15:1.
4. Способ по любому из пп. 1-3, в котором шлак имеет следующую композицию
2
от 20 до 50 мас. % SiO
2
3
от 5 до 40 мас. % AlO
2
3
от 0 до 3 мас. % FeO
от 20 до 50 мас. % СаО
от 0 до 20 мас. % MgO
от 0 до 5 мас. % MnO
3
от 0 до 2 мас. % SO
> 80 мас. % содержания стеклянного армирующего материала.
5. Способ по любому из пп. 1-4, в котором вспомогательное вещество измельчения представляет собой, по меньшей мере, одно соединение, выбранное из группы, включающей поликарбоксилатный простой эфир и фосфатированный продукт поликонденсации,
где вспомогательное вещество измельчения включает структурную единицу (I),
где
* указывает точку связывания с полимером, включающим кислотные группы,
U означает химическую связь или алкиленовую группу, имеющую от 1 до 8 атомов углерода,
1
X означает кислород, серу или NR группу,
k означает 0 или 1,
n означает целое число имеющее среднее значение, в пересчете на полимер, включающий кислотные группы, в диапазоне от 1 до 300,
2
4
n
Alk означает С-С-алкилен, где Alk может быть одинаковым или различным в пределах группы (Alk-O),
1
6
W означает водородный радикал, C-С-алкильный радикал или арильный радикал или группу Y-F, где
Y означает линейную или разветвленную алкиленовую группу, которая имеет от 2 до 8 атомов углерода и может нести фенильное кольцо,
2
F означает 5- - 10-членный азотсодержащий гетероцикл, который связан через азот и может иметь, помимо атома азота и помимо атомов углерода, 1, 2 или 3 дополнительные гетероатома, выбранные из кислорода, азота и серы в качестве членов кольца, где азотные члены кольца могут нести R группу и 1 или 2 углеродных члена кольца могут присутствовать в виде карбонильной группы,
1
1
4
R означает водород, C-C-алкил или бензил и
2
1
4
R означает водород, C-C-алкил или бензил.
6. Способ по п. 5, в котором фосфатированный продукт поликонденсации включает
(II) по меньшей мере, одну структурную единицу, имеющую ароматическую или гетероароматическую группу, и структурную единицу (I) и
(III) по меньшей мере, одну фосфатированную структурную единицу, имеющую ароматическую или гетероароматическую группу.
7. Способ по п. 6, где структурные единицы (II) и (III) представлены следующими общими формулами
где
радикалы А являются одинаковыми или различными и представлены замещенным или незамещенным ароматическим или гетероароматическим соединением, имеющим от 5 до 10 атомов углерода в ароматической системе, где дополнительные радикалы имеют значения, указанные для структурной единицы (I);
где
радикалы А являются одинаковыми или различными и представлены замещенным или незамещенным ароматическим или гетероароматическим соединением, имеющим от 5 до 10 атомов углерода в ароматической системе, где дополнительные радикалы имеют значения, указанные для структурной единицы (I) и
М означает водород, моновалентный, дивалентный или тривалентный катион металла, ион аммония или радикал органического амина а означает 1/3, 1/2 или 1.
8. Способ по п. 6 или 7, в котором продукт поликонденсации включает дополнительную структурную единицу (IV), которая представлена следующей формулой
где
радикалы Y независимо друг от друга, являются одинаковыми или различными и представлены (II), (III) или дополнительными составляющими продукта поликонденсации.
9. Способ по п. 5, в котором поликарбоксилатный простой эфир представляет собой, по меньшей мере, один сополимер, получаемый полимеризацией смеси мономеров, включающих
(V) по меньшей мере, один этиленово ненасыщенный мономер, который включает, по меньшей мере, один радикал, выбранный из группы, включающей карбоновую кислоту, соль карбоновой кислоты, сложный эфир карбоновой кислоты, карбоксамид, ангидрид карбоновой кислоты и карбоксимид и
(VI) по меньшей мере, один этиленово ненасыщенный мономер, имеющий структурную единицу (I).
10. Способ по п. 9, в котором этиленово ненасыщенный мономер (V) представлен, по меньшей мере, одной из следующих общих формул из группы (Va), (Vb) и (Vc)
где
7
8
R и R каждый, независимо друг от друга, означают водород или алифатический углеводородный радикал, имеющий от 1 до 20 атомов углерода
а
q
2q
r
q
2q
r
9
9
В означает Н, -СООМ, -CO-O(CHO)-R, -CO-NH-(CHO)-R
М означает водород, моновалентный, дивалентный или тривалентный катион металла, ион аммония или радикал органического амина
а означает 1/3, 1/2 или 1
9
R означает водород, алифатический углеводородный радикал, имеющий от 1 до 20 атомов углерода, циклоалифатический углеводород радикал, имеющий от 5 до 8 атомов углерода, необязательно замещенный арильный радикал, имеющий от 6 до 14 атомов углерода
q
2q
q независимо друг от друга, являются одинаковыми или различными для каждой (CHO) - единицы и означают в каждом случае 2, 3 или 4 и
r означает от 0 до 200
16
Z означает О, NR
16
1
10
5
8
R независимо друг от друга, являются одинаковыми или различными и каждый представлен разветвленными или неразветвленными C-С-алкильным радикалом, С-С-циклоалкильным радикалом, арильным радикалом, гетероарильным радикалом или Н,
где
10
11
R и R каждый, независимо друг от друга, означают водород или алифатический углеводородный радикал, имеющий от 1 до 20 атомов углерода, циклоалиф атический углеводород радикал, имеющий от 5 до 8 атомов углерода, необязательно замещенный арильный радикал, имеющий от 6 до 14 атомов углерода
12
14
n
2n
3
a
n
2n
n
2n
3
а
2
n
2n
3
a
2
6
4
3
a
6
4
3
а
2
6
4
3
а
2
n
2n
b
R являются одинаковыми или различными и представлены (CH)- SOM, где n=0, 1, 2, 3 или 4, (CH)-OH, где n=0, 1, 2, 3 или 4; (CH)-РО(М), где n=0, 1, 2, 3 или 4, (CH)-OPO(M), где n=0, 1, 2, 3 или 4, (CH)-SOM, (СН)-PO(М), (СН)-OPO(М) и (CH)-NR, где n=0, 1, 2, 3 или 4 и b=2 или 3 и М означает водород, моновалентный, дивалентный или тривалентный катион металла, ион аммония или радикал органического амина и а означает 1/3, 1/2 или 1
13
9
9
а
q
2q
r
q
2q
r
R означает Н, -СООМ, -CO-O(CHO)-R, -CO-NH-(CHO)-R,
а
9
где М, R, q и r являются такими как определено выше
14
R означает водород, алифатический углеводородный радикал, имеющий от 1 до 10 атомов углерода, циклоалифатический углеводород радикал, имеющий от 5 до 8 атомов углерода, необязательно замещенный арильный радикал, имеющий от 6 до 14 атомов углерода,
15
15
Q являются одинаковыми или различными и представлены NH, NR или О; где R означает алифатический углеводородный радикал, имеющий от 1 до 10 атомов углерода, циклоалифатический углеводород радикал, имеющий от 5 до 8 атомов углерода или необязательно замещенный арильный радикал, имеющий от 6 до 14 атомов углерода.
50
11. Способ по любому из пп. 1-4, в котором размер частиц d ускорителя отверждения на основе гидрата силиката кальция, составляет менее, чем 5 мкм.
12. Способ по любому из пп. 1-11, в котором мокрое измельчение осуществляют в перемешивающей шаровой мельнице.
13. Измельченный шлак, полученный по любому из пп. 1-12, где измельченный шлак включает вспомогательное вещество измельчения.
14. Применение шлака по п. 13 в качестве связующего вещества или в композиции связующего вещества, где компонент связующего вещества включает от 5 до 99 мас. % шлака изобретения и от 1 до 95 мас. % цемента.
15. Применение шлака по п. 13 в композиции на основе цемента в количестве от 0.1 до 99 мас. % в пересчете на сухую массу.